Способ приготовления шихты для варки окрашенных оптических стекол для светофильтров

1. Способ приготовления шихты для варки окрашенных оптических стекол для светофильтров, включающий предварительный анализ всех химических компонентов шихты, состоящей из легкоплавких компонентов, компонентов с малой механической прочностью, компонентов с малой насыпной плотностью, красящих и других модифицирующих добавок, их ранжирование по температуре плавления, механической прочности, насыпной плотности, при этом взвешивание и последующее перемешивание шихты проводят в два этапа, из которых, на первом этапе взвешивают и вносят в сосуд для перемешивания легкоплавкие компоненты, которыми являются нитраты, карбонаты, сульфаты щелочных и щелочноземельных элементов, а также компоненты с малой механической прочностью частиц и малой насыпной плотностью, причем красящие и другие модифицирующие добавки взвешивают и помещают в сосуд для перемешивания между слоями легкоплавких компонентов, полученную смесь интенсивно перемешивают, что обеспечивает равномерное распределение красящих добавок в указанных компонентах, на втором этапе в полученную шихтную смесь, находящуюся в сосуде для перемешивания, вводят тугоплавкие компоненты и смесь вторично перемешивают, что создает равномерное распределение компонентов по всему объему шихты.
2
2. Способ по п. 1, в котором тугоплавкие компоненты вводят, предпочтительно, в виде SiO.
2
2
2
3
3. Способ по п. 1, в котором тугоплавкие компоненты вводят, например, в виде ZrO, TiO или AlO.
4. Способ по п. 1, в котором красящие добавки вводят в виде оксидов и/или солей переходных и/или редкоземельных элементов, таких, как, например, Cu, Со, Mn, Cr, Fe, Ni, Nd, и др.